ТЕМПЕРАТУРА ПРЕДВАРИТЕЛЬНОГО НАГРЕВА В ХОДЕ СВАРКИ

1. Способ сварки компонента (1, 120, 130, 155), при котором используется температура предварительного нагрева компонента (1, 120, 130, 155) выше 500°C (>500°C) и ниже 600°C.
2. Способ по п.1, при котором температура предварительного нагрева выше 510°C.
3. Способ по п.1, при котором температура предварительного нагрева выше 520°C.
4. Способ по пп.1, 2 или 3, при котором температура предварительного нагрева ниже 550°C.
5. Способ по п.1, при котором компонент (1, 120, 130, 155) изготовлен из жаропрочного сплава на никелевой основе.
6. Способ по п.5, при котором компонент (1, 120, 130, 155) состоит из направленно затвердевающих столбчатых зерен (DS).
7. Способ по п.5, при котором компонент (1, 120, 130, 155) состоит из монокристаллического жаропрочного сплава (SX).
8. Способ по п.1, при котором для сварки используется лазер (13).
9. Способ по п.1, при котором для сварки используется плазма.
10. Способ по любому из пп.1, 2, 3, 5, 6 или 7, при котором компонент (1, 120, 130, 155) предварительно нагревается при помощи индуктивной системы.
11. Способ по любому из пп.1, 2, 3, 5 или 6, при котором компонент (1, 120, 130, 155) предварительно нагревается при помощи инфракрасной лампы.
12. Способ по любому из пп.1, 2, 3, 5 или 6, при котором компонент (1, 120, 130, 155) предварительно нагревается при помощи лазера, который, в частности, также используется для сварки.
13. Способ по любому из пп.1 и 5, при котором компонент (1, 120, 130, 155) предварительно нагревается лишь локально в области (10), подлежащей сварке.
14. Способ по любому из пп.1, 8 или 9, при котором материал (19) добавляется к области (10), подлежащей сварке.
15. Способ по любому из пп.1, 8 или 9, при котором к области (10), подлежащей сварке, не добавляется какой-либо материал.
16. Способ по любому из пп.1 или 2, при котором температура предварительного нагрева поддерживается в ходе сварки.
17. Способ по п.8, при котором размер точки лазерного луча имеет диаметр от 2,5 до 5 мм, более точно от 3 до 5 мм, и наиболее точно 4 мм.
18. Способ по любому из пп.8 или 17, при котором мощность лазера (13) составляет от 450 до 950 Вт, более точно от 500 до 900 Вт.
19. Способ по любому из пп.8 или 17, при котором относительное перемещение лазерного луча и компонента составляет <1 мм/с.
20. Способ по любому из пп.8 или 17, при котором относительное перемещение составляет 1 мм/с.
21. Способ по п.19, при котором относительное перемещение ≥0,4 мм/с и ≤0,9 мм/с, в частности составляет 50 мм/мин.
22. Способ по п.8, при котором используется лазер на иттрий-алюминиевом гранате с неодимом (Nd-YAG).
23. Способ по любому из пп.1 или 8, при котором способ сварки представляет собой процесс повторного плавления.
24. Способ по п.4, при котором компонент (1, 120, 130, 155) предварительно нагревается при помощи индуктивной системы.
25. Способ по п.4, при котором компонент (1, 120, 130, 155) предварительно нагревается при помощи лазера, который, в частности, также используется для сварки.
26. Способ по п.10, при котором компонент (1, 120, 130, 155) предварительно нагревается лишь локально в области (10), подлежащей сварке.
27. Способ по п.12, при котором компонент (1, 120, 130, 155) предварительно нагревается лишь локально в области (10), подлежащей сварке.
28. Способ по п.13, при котором температура предварительного нагрева поддерживается в ходе сварки.
29. Способ по п.15, при котором температура предварительного нагрева поддерживается в ходе сварки.